(57)【要約】【課題】小径の高速回転ドリルによるプリント基板の穴あけ加工時においても、ドリルビットへの溶融樹脂の巻き付きが少ないバックアップボードを提供する。【解決手段】コア層と、該コア層の少なくとも片面に積層されたスキン層を有し、  前記スキン層が、（Ａ）ポリスチレン系樹脂４０重量部〜７７重量部、（Ｂ）無機フィラー又はセルロース系充填剤２０重量部〜６０重量部、並びに（Ｃ）ポリエチレングリコール、ポリオキシエチレンアルキルエーテル、及びポリオキシエチレンのエステルから選ばれる少なくとも一種の滑剤３重量部〜８重量部を含有し、  前記コア層が、（Ａ）ポリスチレン系樹脂４０重量部〜７９重量部、（Ｂ）無機フィラー又はセルロース系充填剤２０重量部〜６０重量部、並びに（Ｃ）ポリエチレングリコール、ポリオキシエチレンアルキルエーテル、及びポリオキシエチレンのエステルから選ばれる少なくとも一種の滑剤０．０５重量部〜２重量部を含有することを特徴とするプリント基板の穴あけ加工用バックアップボード。【選択図】なし【特許請求の範囲】
【請求項１】
コア層と、該コア層の少なくとも片面に積層されたスキン層を有し、
前記スキン層が、（Ａ）ポリスチレン系樹脂４０重量部〜７７重量部、（Ｂ）無機フィラー又はセルロース系充填剤２０重量部〜６０重量部、並びに（Ｃ）ポリエチレングリコール、ポリオキシエチレンアルキルエーテル、及びポリオキシエチレンのエステルから選ばれる少なくとも一種の滑剤３重量部〜８重量部を含有し、
前記コア層が、（Ａ）ポリスチレン系樹脂４０重量部〜７９重量部、（Ｂ）無機フィラー又はセルロース系充填剤２０重量部〜６０重量部、並びに（Ｃ）ポリエチレングリコール、ポリオキシエチレンアルキルエーテル、及びポリオキシエチレンのエステルから選ばれる少なくとも一種の滑剤０．０５重量部〜２重量部を含有する
ことを特徴とするプリント基板の穴あけ加工用バックアップボード。
【請求項２】
前記スキン層の厚みが０．２ｍｍ〜１ｍｍ、前記コア層の厚みが０．５ｍｍ〜３ｍｍであることを特徴とする請求項１記載のプリント基板の穴あけ加工用バックアップボード。
【請求項３】
前記滑剤が、分子量１，０００〜２５，０００のポリエチレングリコールであることを特徴とする請求項１又は２記載のプリント基板の穴あけ加工用バックアップボード。
【発明の詳細な説明】
【技術分野】
【０００１】
本発明はプリント基板の穴あけ加工時に使用されるバックアップボードに関するものである。
【背景技術】
【０００２】
代表的なプリント回路基板は、樹脂板の片面或いは両面に銅箔が設けられた銅貼り積層板（以下、「プリント基板」という。）の所定の位置に所定の大きさの穴をあける工程、その穴の内面に銅メッキを行ってスルーホールを形成する工程、プリント基板の銅箔上にレジスト材料を所定のパターンで印刷する工程、露出した銅箔部分をエッチング除去して所定の配線パターンを形成する工程、レジスト材料を溶解除去する工程等の製造工程を経た後、一方の面に集積回路などの電子部品を実装し、他の面には接点材料や補助部品を実装して製造される。
【０００３】
プリント基板に穴をあける工程は、代表的には、図１に示すように、プリント基板穴あけ用バックアップボード１（以下、「バックアップボード」という。）の上に複数のプリント基板３を重ね、その上からエントリーボード２をあてて重ねあわせたものに（エントリーボード２は場合によっては使用されない）、ドリル４で所定の径の穴５を所定の位置に順次あけることにより行われている。バックアップボード１としては、その優れたドリル加工性から、厚み１．５ｍｍ程度のベークライト（フェノール−ホルムアルデヒド樹脂）が、主に使用されている。また、エントリーボード２としては、厚さ０．１５ｍｍ〜０．２ｍｍ程度の特殊表面処理アルミニウムシートが使用されている。
【０００４】
近年、環境に対する配慮の観点から、リサイクルによる環境管理や環境汚染の原因の一つとなる産業廃棄物の削減が強く要請されている。そのため、環境に配慮した各種の製品又はそれを構成する材料の見直しが活発化している。バックアップボードは穴あけ用ドリルの位置制御、ドリルの折損防止などの理由で穴あけ時には必要不可欠であるが、穴あけ加工後は不要となる。しかし、前述のようにバックアップボードの材料は主に熱硬化性樹脂からなるベークライトであるため、リサイクルが出来ずに産業廃棄物として処理されているという課題がある。
【０００５】
斯様な課題に対して、特許文献１，２には、リサイクル可能なバックアップボードとして熱可塑性樹脂組成物からなるバックアップボードが開示されている。
【０００６】
【特許文献１】特開２００３−５３６９８号公報
【特許文献２】特開２００５−３０７０８７号公報
【発明の開示】
【発明が解決しようとする課題】
【０００７】
最近のプリント基板の実装高密度化に伴うドリル径の極小径化、ドリル回転数の高速化に伴い、穴あけ加工時に発生する摩擦熱によるドリルビットへの樹脂の巻き付が発生しないバックアップボードが望まれている。
【０００８】
本発明は斯様な観点に着目したものであって、小径の高速回転ドリルによるプリント基板の穴あけ加工時においても、ドリルビットへの溶融樹脂の巻き付きが少ないバックアップボードを提供するものである。
【課題を解決するための手段】
【０００９】
本発明者らは、上記の課題を解決するために鋭意工夫した結果、特定の樹脂からなる積層体を用いることで、小径の高速回転ドリルによるプリント基板の穴あけ加工時においても、ドリルビットへの溶融樹脂の巻き付きがなく、更には表面平滑性に優れた結果プリント基板とバックアップボードの間隙でのバリの発生を抑制し、かつリサイクル可能なバックアップボードが得られることを見出し本発明に至った。
【００１０】
即ち、本発明のバックアップボードは、コア層と、該コア層の少なくとも片面に積層されたスキン層を有し、
前記スキン層が、（Ａ）ポリスチレン系樹脂４０重量部〜７７重量部、（Ｂ）無機フィラー又はセルロース系充填剤２０重量部〜６０重量部、並びに（Ｃ）ポリエチレングリコール、ポリオキシエチレンアルキルエーテル、及びポリオキシエチレンのエステルから選ばれる少なくとも一種の滑剤３重量部〜８重量部を含有し、
前記コア層が、（Ａ）ポリスチレン系樹脂４０重量部〜７９重量部、（Ｂ）無機フィラー又はセルロース系充填剤２０重量部〜６０重量部、並びに（Ｃ）ポリエチレングリコール、ポリオキシエチレンアルキルエーテル、及びポリオキシエチレンのエステルから選ばれる少なくとも一種の滑剤０．０５重量部〜２重量部を含有する
ことを特徴とする。
【発明の効果】
【００１１】
本発明のバックアップボードによれば、プリント基板のドリル穴あけ加工時に、ドリルビットへの樹脂の巻き付きが抑制されるため、ドリルの折損、ドリル穴位置制御の悪化、ドリル穴側面の荒れなどが生じない。
【００１２】
また、表面平滑性に優れ、ドリルによる穴あけ時の、バックアップボードとプリント基板の穴周辺の間隙でのバリ発生が抑制される。
【００１３】
さらには、使用後のバックアップボードのリサイクルが可能であり、経済的、かつ環境面においても有用である。
【発明を実施するための最良の形態】
【００１４】
以下、本発明を詳細に説明する。
【００１５】
＜（Ａ）ポリスチレン系樹脂＞
本発明においては、汎用樹脂の中でもポリスチレン系樹脂を用いる。これにより、プリント基板穴開け加工時において、他の汎用樹脂、例えばポリオレフィン系樹脂に比較してドリルビットへの樹脂の付着が極めて少なくなる。
【００１６】
ポリスチレン系樹脂としては、例えばスチレン単独重合体（ＧＰＰＳ）、スチレン−ブタジエン共重合体（ＨＩＰＳ）、スチレン−（メタ）アクリル酸共重合体（例えばＭＳ樹脂）等をが挙げられる。
【００１７】
スキン層におけるポリスチレン系樹脂の含有量は４０重量部〜７７重量部、好ましくは５０重量部〜７５重量部である。また、コア層におけるポリスチレン系樹脂の含有量は４０重量部〜７９重量部、好ましくは５０重量部〜７５重量部である。ポリスチレン系樹脂の含有量が４０部未満の場合バックアップボードとしての強度が得られない。また、スキン層におけるポリスチレン系樹脂の含有量が７７重量部を超える場合、コア層におけるポリスチレン系樹脂の含有量が７９重量部を超える場合は、穴あけ加工時にドリルビットへの樹脂の巻き付きが発生する。
【００１８】
＜（Ｂ）無機フィラー又はセルロース系充填剤＞
無機フィラーとしては、例えばタルク、炭酸カルシウム、ガラス繊維、ガラスビーズ、珪酸カルシウム、マイカ等が挙げられるが、バックアップボードの表面平滑性、ボードの強度、ドリルビットへの樹脂の巻きつき防止、コストの面から珪酸カルシウム、炭酸カルシウムが好ましく、特に珪酸カルシウムが最適である。
【００１９】
また、セルロース系充填剤としては、特に限定されるものではなく、例えば木粉、紙粉、パルプ粉、ケナフ粉、籾殻、古紙、竹粉、不織布粉砕物、木綿やレーヨンの糸屑等が挙げられ、これらを単独又は２種類以上組み合わせて用いることもできる。中でも成形性の面で木粉が好ましく、その粒子の大きさが６０メッシュパスであると、表面平滑性の面で更に好ましい。
【００２０】
無機フィラー又はセルロース系充填剤の含有量は、スキン層、コア層のいずれにおいても２０重量部〜６０重量部、好ましくは２０重量部〜４０重量部である。無機フィラー又はセルロース系充填剤の含有量が２０重量部未満では、ドリルビットへの巻きつき防止効果がなく、６０重量部を超えると表面平滑性に劣り、加工時にバリが発生するだけでなく、バックアップボードとして割れやすいなどの強度上の問題がある。
【００２１】
＜（Ｃ）滑剤＞
本発明で用いる滑剤は、ポリエチレングリコール、ポリオキシエチレンアルキルエーテル、及びポリオキシエチレンのエステルから選ばれる少なくとも一種である。完全に究明されたわけではないが、これらは、ドリル穴あけ時にドリル表面と樹脂間の摩擦による樹脂の発熱を下げ、またドリル表面の滑性を上げることによる樹脂の巻きつき防止に効果を発揮していると考えられる。
【００２２】
これらのうちでも、ポリスチレン系樹脂との相溶性に起因すると考えられるシート表面の平滑性、ポリスチレン系樹脂と混合する際の取り扱い容易性、樹脂のドリルへの巻きつき防止、コストの面から、ポリエチレングリコールが最適である。さらにポリエチレングリコールの分子量は１，０００〜２５，０００が好ましく、６，０００〜２０，０００がより好ましい。分子量が１，０００以上であれば、シート表面のベタツキがなく、２５０，００以下であれば、ポリスチレン系樹脂との相溶性に優れドリルビットへの巻きつきが発生せず、またシート表面の平滑性に優れ穴あけ加工時にバリが発生しない。
【００２３】
ポリオキシエチレンアルキルエーテルとしては、例えばポリオキシエチレンオレイルエーテル、ポリオキシエチレンセチルエーテル、ポリオキシエチレンステアリルエーテル、ポリオキシエチレンラウリルエーテル等が挙げられる。
【００２４】
また、ポリオキシエチレンのエステルとしては、例えばポリオキシエチレンモノラウレート、ポリオキシエチレンモノオレート、ポリオキシエチレンモノステアレート、ポリオキシエチレン牛脂肪酸エステル等が挙げられる。
【００２５】
スキン層における滑剤の含有量は３重量部〜８重量部、好ましくは５重量部〜８重量部である。３重量部未満ではドリルビットへの樹脂の巻きつき防止効果が充分でなく、８重量部を超えるとバックアップボードの表面にべとつきが出てきて作業性に支障をきたすだけでなく、表面の平滑性が損なわれ、穴あけ加工時のバリ発生の原因となる。
【００２６】
また、コア層における滑剤の含有量は０．０５重量部〜２重量部、好ましくは０．５重量部〜２重量部である。０．０５重量部未満では、バックアップボードとして柔軟性に欠けるためか、穴あけ加工時にプリント基板との間に隙間が生じバリが発生する、またドリルビットへの樹脂の巻きつきが発生する、などの問題を生じる。また、２重量部を超えると、バックアップボードとしての強度剛性が低下し、またシート押出し成形時に均一な肉厚を得ることが難しくなり、やはりドリル穴あけ加工時のバリ発生の原因となる。
【００２７】
＜その他の成分＞
スキン層、コア層ともに、上記（Ａ）〜（Ｃ）成分以外に、本発明の効果を損なわない範囲で、他の公知の各種樹脂材料、例えば熱可塑性樹脂としてポリエチレン、ポリプロピレン、ＰＶＣ、ＰＭＭＡ樹脂、種々のエンジニアリング樹脂等、熱硬化性樹脂としてフェノール樹脂等、或いはステアリン酸カルシウムなどの金属石鹸類、着色剤としての染顔料などを適宜含有してもよい。
【００２８】
＜バックアップボード＞
本発明のバックアップボードは、コア層と、コア層の少なくとも片面に積層されたスキン層を有する。スキン層は、主にドリルへの樹脂の巻きつき防止の機能を発揮する。一方、コア層は、バックアップボードとしての表面平滑性と適度な剛性を有することによりプリント基板との隙間の発生を最小にし、バリの発生を防止する機能を発揮し、かつバックアップボードとしての強度を維持する役割を担っている。
【００２９】
スキン層はコア層の片面に設けても両面に設けてもよいが、スキン層を両面に設けたバックアップボードは、効率的に表裏合計２度にわたり使用することができ、コスト的に有利である。また、コア層とスキン層の間に他の層を設けてもよい。
【００３０】
バックアップボードの全厚み、各層の厚みは、バックアップボードとしての強度剛性、取り扱い性、ドリルビットへの樹脂の巻きつき防止、バリ発生の抑止及びコストの面から、下記範囲が好ましい。
【００３１】
即ち、スキン層の厚みは０．２ｍｍ〜１ｍｍが好ましく、０．２ｍｍ〜０．８ｍｍがより好ましい。スキン層の厚みが０．２ｍｍ未満では、穴開け加工時にドリルビットに樹脂が巻きつくなどの不具合が生じる可能性がある。また、スキン層の厚みが１ｍｍを超えると、表面平滑性と表面の剛性が低下しプリント基板との間に隙間が生じ、穴あけ加工時にバリが発生する可能性がある。
【００３２】
コア層厚みは０．５ｍｍ〜３ｍｍが好ましく、０．５ｍｍ〜２．２ｍｍがより好ましい。コア層の厚みが０．５ｍｍ未満ではバックアップボードとしての強度剛性不足から、穴開け加工時にプリント基板との間に隙間が生じ、バリが発生する可能性がある。また、コア層の厚みが３ｍｍを超えると、コスト、取り扱い性、リサイクル時の粉砕性が低下する可能性がある。
【００３３】
バックアップボードの全厚みは０．７ｍｍ〜４ｍｍが好ましく、０．９ｍｍ〜３．８ｍｍがより好ましい。バックアップボードの全厚みが０．７ｍｍ未満では、強度剛性が充分満足されない可能性があり、４ｍｍを超えるとコスト面、取り扱い性の面で問題となる可能性がある。
【００３４】
本発明のバックアップボードの製造方法は、工業的に使用されている公知の方法であればよく、例えばプレス成形、押出し成形、射出成形など適用可能であるが、生産性及び表面平滑性、シートの厚み精度等の点からＴダイ多層シート押出し成形法が最適である。
【００３５】
本発明のバックアップボードは、図１に示されるように、プリント基板３、例えば銅張積層板、多層板などの下面に配置され、ドリル穴開け加工時に使用される。場合によってはプリント基板３の上面には、例えば特許第３１６９０２６号公報、特許第２８５５８２４号公報等に開示されているエントリーボード２が使用される。前述のように、両面にスキン層を有する場合は両面使用されうる。
【００３６】
ドリル穴開け加工後のバックアップボードは必要に応じて洗浄され、粉砕することで成形用材料として再利用することが可能である。本発明のバックアップボードより得られた再生材は、射出成形材料として雑貨などの用途にも使用可能であるが、本発明のバックアップボードの材料、特にコア層の材料として、好適に再利用可能である。コア層に用いる場合、本発明のバックアップボードより得られた再生材は、本発明の効果を損なわない限り適宜混入可能であるが、コア層のうち１０重量％〜８５重量％程度であることが好ましい。これらの再生方法を採用することにより、使用済みの穴の開いたバックアップボードは産業廃棄物の発生とならず、環境面、コスト面において有利になる。
【実施例】
【００３７】
以下、実施例により本発明を具体的に説明するが、本発明はこれらに制限されるものではない。
【００３８】
＜実施例１＞
スキン層成形用押出し機に下記組成物１を供給し、コア層成形用押出し機に下記組成物２を供給し、Ｔダイから、厚み０．３ｍｍのスキン層（表裏層）、厚み１ｍｍのコア層からなるバックアップボードを押し出し成形した。
【００３９】
組成物１（スキン層）：（Ａ）ＧＰＰＳ（ＰＳジャパン製「Ｇ８２５９」）６０重量部、（Ｂ）珪酸カルシウム３５重量部、（Ｃ）ポリエチレングリコール（分子量２０，０００）５重量部をタンブラーブレンドした組成物
組成物２（コア層）：（Ａ）ＧＰＰＳ（ＰＳジャパン製「Ｇ８２５９」）６０重量部、（Ｂ）珪酸カルシウム３９．５重量部、（Ｃ）ポリエチレングリコール（分子量２０，０００）０．５重量部をタンブラーブレンドした組成物
図１に示すように、プリント基板（銅張り積層板）３を３枚を重ねた上に、アルミシートからなるエントリーボード２（三菱瓦斯化学製「ＬＥシート」）を配置し、プリント基板３の下にバックアップボード１を配置した。ドリルビット径０．１５ｍｍ、回転数１５０，０００ｒｐｍ、送り速度２５μｍ／ｒｅｖ．１０００穴（穴間隔；１ｍｍ）の条件で、エントリーボード２側からドリル穴あけ加工を行った。
【００４０】
穴あけ加工後のドリル表面を観察し、ドリルへの樹脂の巻きつきの度合いを、下記基準で評価した。
◎：巻きつきがない
○：巻きつきが僅かに見られる
△：巻きつきがかなり見られる
×：巻きつきが激しい
【００４１】
また、バックアップボードに接する側のプリント基板の穴周辺のバリ発生度合いを、下記基準で評価した。
○：バリ発生が見られない
△：バリ発生が僅かなに見られる
×：バリ発生が見られる
【００４２】
＜実施例２＞
スキン層及びコア層の（Ａ）成分として、ＡＳ樹脂（旭化成ケミカルズ製「ＳＴＹＬＡＣ−ＡＳ７６７」）を用い、スキン層の厚みを０．８ｍｍ、コア層の厚みを２ｍｍとした以外は、実施例１と同様にしてバックアップボードを製造し、評価した。結果を表１に示す。
【００４３】
＜実施例３＞
スキン層及びコア層の（Ａ）成分として、ＨＩＰＳ（ＰＳジャパン製「４７５Ｄ」）を用い、スキン層の厚みを０．２ｍｍ、コア層の厚みを０．５ｍｍとした以外は、実施例１と同様にしてバックアップボードを製造し、評価した。結果を表１に示す。
【００４４】
＜実施例４＞
スキン層及びコア層の（Ｂ）成分の量及び（Ｃ）成分の量を、表１のように変更した以外は、実施例１と同様にしてバックアップボードを製造し、評価した。結果を表１に示す。
【００４５】
＜実施例５＞
スキン層及びコア層の（Ａ）成分の量及び（Ｂ）成分の量を、表１のように変更した以外は、実施例１と同様にしてバックアップボードを製造し、評価した。結果を表１に示す。
【００４６】
＜実施例６＞
スキン層及びコア層の（Ｃ）成分として、ポリオキシエチレンラウリルエーテルを使用した以外は、実施例１と同様にしてバックアップボードを製造し、評価した。結果を表１に示す。
【００４７】
＜実施例７＞
スキン層及びコア層の（Ｃ）成分として、ポリオキシエチレンモノラウレートを使用した以外は、実施例１と同様にしてバックアップボードを製造し、評価した。結果を表１に示す。
【００４８】
＜実施例８＞
スキン層及びコア層の（Ｃ）成分として、ポリエチレングリコール（分子量１，０００）を使用した以外は、実施例１と同様にしてバックアップボードを製造し、評価した。結果を表２に示す。
【００４９】
＜実施例９＞
スキン層及びコア層の（Ｂ）成分として、炭酸カルシウムを用いた以外は、実施例１と同様にしてバックアップボードを製造し、評価した。結果を表２に示す。
【００５０】
＜実施例１０＞
エントリーボードを配置せずに、実施例１のバックアップボードを評価した。結果を表２に示す。
【００５１】
＜実施例１１＞
コア層の材料として、実施例１の評価後のバックアップボードを粉砕して得られた再生樹脂９０重量部とＧＰＰＳ１０重量部を用いた以外は、実施例１と同様にしてバックアップボードを製造し、評価した。コア層の組成は、（Ａ）ＧＰＰＳ６４重量部、（Ｂ）珪酸カルシウム３４．２重量部、（Ｃ）ポリエチレングリコール１．８重量部であった。
【００５２】
結果を表２に示す。リサイクルしてもバックアップボードとして充分性能を維持していた。
【００５３】
＜実施例１２＞
スキン層及びコア層の（Ｃ）成分として、ポリエチレングリコール（分子量６，０００）を用いた以外は、実施例１と同様にしてバックアップボードを製造し、評価した。結果を表２に示す。
【００５４】
＜実施例１３＞
スキン層及びコア層の（Ｂ）成分として、木粉（ＡＭＥＲＩＣＡＮ  ＷＯＯＤ  ＦＩＢＥＲＳ社製「Ｗｏｏｄ  Ｆｌｏｕｒ  １００１０」）を用いた以外は、実施例１と同様にしてバックアップボードを製造し、評価した。結果を表２に示す。
【００５５】
＜実施例１４＞
スキン層の（Ｂ）成分として、タルクを用い、スキン層の（Ａ）成分の量及び（Ｂ）成分の量を、表２のように変更した以外は、実施例１と同様にしてバックアップボードを製造し、評価した。結果を表２に示す。
【００５６】
＜実施例１５＞
スキン層の（Ｃ）成分として、ポリエチレングリコール（分子量５００）を用いた以外は、実施例１と同様にしてバックアップボードを製造し、評価した。結果を表２に示す。  バックアップボード表面にポリエチレングリコールのブリードアウトと推定されるベタツキが見られ作業性に多少劣るものであった。
【００５７】
＜実施例１６＞
スキン層の（Ｃ）成分として、ポリエチレングリコール（分子量３５，０００）を用いた以外は、実施例１と同様にしてバックアップボードを製造し、評価した。結果を表２に示す。
【００５８】
＜比較例１＞
スキン層及びコア層のポリスチレン系樹脂の代わりにポリプロピレン樹脂を用いた以外は、実施例１と同様にしてバックアップボードを製造し、評価した。結果を表３に示す。
【００５９】
＜比較例２＞
コア層の組成をスキン層と同一（すなわち単層構成）にした以外は、実施例１と同様にしてバックアップボードを製造し、評価した。結果を表３に示す。
【００６０】
＜比較例３＞
スキン層の（Ａ）成分の量及び（Ｂ）成分の量を表３のようにし、コア層のポリスチレン系樹脂の代わりにポリプロピレン樹脂を用いた以外は、実施例１と同様にしてバックアップボードを製造し、評価した。結果を表３に示す。
【００６１】
＜比較例４＞
スキン層の（Ａ）成分の量及び（Ｂ）成分の量を、表３のようにした以外は、実施例１と同様にしてバックアップボードを製造し、評価した。結果を表３に示す。
【００６２】
＜比較例５＞
コア層の組成を表３のようにした以外は、実施例１と同様にしてバックアップボードを製造し、評価した。結果を表３に示す。
【００６３】
＜比較例６、７＞
スキン層の組成を表３のようにした以外は、実施例１と同様にしてバックアップボードを製造し、評価した。結果を表３に示す。
【００６４】
【表１】
2008307651.tif 000002
【００６５】
【表２】
2008307651.tif 000003
【００６６】
【表３】
2008307651.tif 000004
【図面の簡単な説明】
【００６７】
【図１】本発明のバックアップボードの使用方法を説明する断面模式図である。
【符号の説明】
【００６８】
１  バックアップボード
２  エントリーボード
３  プリント基板
４  ドリル
５  穴
【図１】
2008307651.tif 000005